(57)【要約】  繊維ベールが中に埋め込まれた硬化性接着剤層を使用して２つの構造部品を接合するための接着方法。繊維ベールは、室温（２０℃〜２５℃）で固相であり且つその硬化中に接着剤組成物の中に溶解できるポリマーバインダーを担持する。【選択図】なし【特許請求の範囲】
【請求項１】
（ａ）基材間の硬化性接着剤層を用いて第１の基材を第２の基材に接合すること；及び
（ｂ）前記接着剤層を２５℃より高い温度で硬化して接着された構造体を形成すること；
を含む接着方法であって、
前記接着剤層が硬化性マトリックス樹脂の中に埋め込まれた繊維ベールを含み、前記硬化性マトリックス樹脂が、１種以上の熱硬化性樹脂と少なくとも１種の硬化剤を含み、前記繊維ベールが、室温（２０℃〜２５℃）で固相であるポリマーバインダーを含み、前記ポリマーバインダーが硬化中に前記マトリックス樹脂の中に溶解する、接着方法。
【請求項２】
前記ポリマーバインダーが前記繊維ベール全体に分散されている粒子の形態である、請求項１に記載の接着方法。
【請求項３】
前記ポリマーバインダーが、熱可塑性ポリマー、エラストマー系ポリマー、及びそれらの組み合わせから選択されるポリマー材料から形成される、請求項１又は２に記載の接着方法。
【請求項４】
前記繊維ベール上の前記ポリマーバインダーが、動的機械分析により決定される３５０°Ｆ未満（＜１７６℃）、好ましくは２５０°Ｆ未満（＜１２１°Ｃ）のガラス転移温度を有する熱可塑性ポリマー又はコポリマーから形成される、請求項１〜３のいずれか１項に記載の接着方法。
【請求項５】
前記ポリマーバインダーが、ポリアミド、ポリエステル、ポリイミド、ポリカーボネート、ポリウレタン、ポリエーテルイミド、ポリエーテルスルホン、ポリ（メチルメタクリレート）、ポリスチレン、ポリアリールスルホン（ポリスルホン、ポリエーテルスルホン、ポリエーテルエーテルスルホンを含む）、コポリマー、及びそれらの組み合わせから選択される熱可塑性材料を含む、請求項１〜４のいずれか１項に記載の接着方法。
【請求項６】
前記ポリマーバインダーが、ポリアミド１１（「ＰＡ１１」）とポリアミド１２（「ＰＡ１２」）とのコポリマーを含む、請求項１〜５のいずれか１項に記載の接着方法。
【請求項７】
ＰＡ１１対ＰＡ１２の比が２０：８０〜８０：２０である、請求項６に記載の接着方法。
【請求項８】
前記繊維ベールが、主に交絡されたランダムに配向しているポリマー繊維を含む、請求項１〜７のいずれか１項に記載の接着方法。
【請求項９】
前記繊維ベールが織布又は編マットである、請求項１〜７のいずれか１項に記載の接着方法。
【請求項１０】
前記繊維ベールが、約２〜約１５０ｇｓｍ、好ましくは４〜２０ｇｓｍの目付を有する、請求項１〜９のいずれか１項に記載の接着方法。
【請求項１１】
前記繊維ベールがポリマー繊維又はガラス繊維を含む、請求項１〜１０のいずれか１項に記載の接着方法。
【請求項１２】
前記ポリマー繊維が、ポリアミド繊維、ポリエステル繊維、ポリイミド繊維、及びそれらの組み合わせから選択される、請求項１１に記載の接着方法。
【請求項１３】
前記ベールの前記繊維が、０．１〜１００ミクロン、又は１．０〜５０ミクロンの範囲の直径を有する、請求項１〜１２のいずれか１項に記載の接着方法。
【請求項１４】
硬化が、１００°Ｆ〜４００°Ｆ（３８℃〜２０４℃）、又は２５０°Ｆ〜３５０°Ｆ（１２１℃〜１７７℃）の範囲の温度で行われる、請求項１〜１３のいずれか１項に記載の接着方法。
【請求項１５】
前記接着剤層の前記硬化性マトリックス樹脂が、１種以上のエポキシ樹脂と少なくとも１種のアミン硬化剤とを含む、請求項１〜１４のいずれか１項に記載の接着方法。
【請求項１６】
前記硬化性マトリックス樹脂が、熱可塑性及びエラストマー系ポリマー、コアシェルゴム（ＣＳＲ）粒子などのポリマー粒子、並びにそれらの組み合わせから選択される強化材料を更に含む、請求項１５に記載の接着方法。
【請求項１７】
前記第１の基材が、金属基材、複合基材、及びハニカム構造体から選択され、前記第２の基材が、金属基材、複合基材、及びハニカム構造体から選択される、請求項１〜１６のいずれか１項に記載の接着方法。
【請求項１８】
（ａ）の前記第１及び第２の基材が、硬化性マトリックス樹脂の中に埋め込まれた強化繊維を含む複合基材である、請求項１７に記載の接着方法。
【請求項１９】
前記複合基材が、プリプレグ、又は積み重ね構成に配置された複数のプリプレグを含むプリプレグレイアップであり、各プリプレグが、熱硬化性樹脂組成物で含浸した連続的な一方向繊維を含む、請求項１７に記載の接着方法。
【請求項２０】
硬化性マトリックス樹脂の中に埋め込まれた繊維ベールを含む接着剤フィルムであって、
前記硬化性マトリックス樹脂が１種以上のエポキシ樹脂と少なくとも１種の硬化剤とを含み、
前記繊維ベールが、ランダムに配置されたポリマー繊維又はガラス繊維と、固体形態のポリマーバインダーとを含み、
前記ポリマーバインダーが、ポリアミド１１（「ＰＡ１１」）とポリアミド１２（「ＰＡ１２」）とのコポリマーであり且つ動的機械分析により決定される３５０°Ｆ未満（＜１７７℃）又は２５０°Ｆ未満（＜１２１℃）のガラス転移温度を有する、
接着剤フィルム。
【請求項２１】
前記硬化性マトリックス樹脂が、１種以上のポリエポキシドと、アミン硬化剤と、反応性官能基を有する又は有さないポリアリールスルホン（好ましくはアミン末端基を有するポリエーテルスルホン−ポリエーテルエーテルスルホン（ＰＥＳ−ＰＥＥＳ）コポリマー）；コアシェルゴム（ＣＳＲ）粒子；エラストマー系ポリマー（カルボキシル基末端ブタジエンニトリルポリマー（ＣＴＢＮ）、及びアミン基末端ブタジエンアクリロニトリル（ＡＴＢＮ）エラストマーを含む）；及びそれらの組み合わせから選択される強化材料と、を含む、請求項２０に記載の接着剤フィルム。
【請求項２２】
前記硬化性マトリックス樹脂が、１種以上のポリエポキシドと、アミン硬化剤と、触媒の存在下でエポキシ樹脂とビスフェノールＡを反応させることにより形成される予備反応生成物と、コアシェルゴム（ＣＳＲ）粒子と、ポリアリールスルホンとを含む、請求項２０に記載の接着剤フィルム。
【請求項２３】
互いに接合された２つの基材と、前記基材間に挟まれている接着剤フィルムとを含む接着された構造体であって、
前記基材のうちの少なくとも１つが金属基材であり、
接着剤層が、１種以上の熱硬化性樹脂と少なくとも１種の硬化剤とを含む硬化性マトリックス樹脂の中に埋め込まれている繊維ベールを含み、
前記繊維ベールが、交絡されたランダムに配向しているポリマー繊維又はガラス繊維と、前記繊維を一体に保持するのに十分な量のポリマーバインダーとを含み、前記ポリマーバインダーが、室温（２０℃〜２５℃）で固相であり且つ動的機械分析により決定される３５０°Ｆ未満（＜１７７℃）又は２５０°Ｆ未満（＜１２１℃）のガラス転移温度を有する、
接着された構造体。
【請求項２４】
前記２つの基材が金属基材である、請求項２３に記載の接着された構造体。
【請求項２５】
前記ポリマーバインダーが、ポリアミド１１（「ＰＡ１１」）とポリアミド１２（「ＰＡ１２」）とのコポリマーを含む、請求項２３又は２４に記載の接着された構造体。
【発明の詳細な説明】
【発明を実施するための形態】
【０００１】
エポキシ樹脂などの熱硬化性樹脂からなる構造用接着剤は、自動車や航空機の車体部品などの厳しい機械的要件が要求される構造部品の製造における構造接着に従来使用されてきた。そのような構造用接着剤は、金属と複合構造体の両方を接合するために、高剪断強度、高耐衝撃性、靭性、及び他の機械的性能特性を有することが望まれる。更に、航空宇宙用途の構造用接着剤は、過酷な環境条件に耐える耐久性を有していなければならない。
【０００２】
いくつかの従来の接着剤組成物は、増加した強度と改善された靭性を有する接着された構造体をもたらすことができるものの、例えばガラス転移温度（Ｔｇ）の低下又は吸湿特性の増加などの組成物の他の物理的特性に不利益があることが多い。また、靭性の増加はそれに付随して強度の低下を引き起こし、逆もまた同様であることがしばしば見出されている。このようなことから、接着剤の強度と靭性の両方を同時に向上させることは困難なことが多い。
【０００３】
接着された構造体の機械的特性に影響を与えるために、接着剤組成物への熱可塑性及びエラストマー系の強化剤の配合がしばしば行われる。エポキシ系接着剤組成物を強化する従来の方法としては、（１）エポキシ樹脂への可溶性熱可塑性強化剤の添加、（２）エポキシ樹脂への相溶性エラストマー系ポリマーの添加、（３）エポキシ樹脂への強化ゴム微粒子の分散、が挙げられる。全ての場合において、確実に適切にブレンド、分散、又は反応させるために、加熱時間及び反応時間を含む混合条件の注意すべき考慮事項を油断なく監視する必要がある。そのため、コストを付加して生産速度を低下させる製造上の制約が存在する。加えて、強化剤の添加は樹脂組成物の粘度特性及びレオロジー特性に影響を与えるため、エポキシ樹脂組成物に配合できる強化剤の量は制限される。
【０００４】
更に、熱可塑性ポリマー及び他の強化剤の添加は、一般的に熱硬化性樹脂の延性及び耐衝撃性を改善することが知られているものの、得られる構造用接着剤へのそのような強化剤の添加の全体としての効果は必ずしも有益ではない。ほとんどの場合、接着剤の靭性の増加はごくわずかであり、高温における機械的特性及び環境劣化に対する耐性の低下が発生することが多い。
【０００５】
したがって、熱硬化性構造用接着剤組成物に強化剤を配合する方法であって、強化剤が接着剤フィルムの製造後に接着剤組成物に添加され、その結果、問題なく樹脂フィルムの取り扱い及び処理が行われる方法を提供することは有益であろう。
【０００６】
本開示は、繊維ベールが埋め込まれた熱硬化性接着剤層を使用して２つの構造部品を接合するための接着方法を含む。繊維ベールはポリマーバインダーを担持し、ポリマーバインダーは室温（２０℃〜２５℃）で固相であり、接着剤組成物の硬化温度のすぐ下の温度で軟化及び溶解することができる。
【０００７】
バインダー含有ベール
一実施形態では、ベールのポリマーバインダーは、７５°Ｆ〜５００°Ｆ（２４℃〜２６０℃）、好ましくは１００°Ｆ〜４００°Ｆ（３７．７℃〜２０４．４℃）、又は１５０°Ｆ〜３５０°Ｆ（６５．５℃〜１７６．７℃）の範囲の温度で、流体相への少なくとも部分的な相転移をすることができる。一般的に、ポリマーバインダーの相転移は、室温と、硬化性接着剤組成物のゲル化及び／又は合一の実質的な開始温度との間で生じるはずである。接着剤組成物が硬化すると、ポリマーバインダーは溶解し、接着剤層の熱硬化性マトリックスの中に流れ込む。いくつかの実施形態では、ポリマーバインダーは、熱硬化性マトリックスの中に完全に溶解する。
【０００８】
バインダーは、ベール繊維の外表面に分布している、及び／又はベール構造体全体に分散している。バインダーは、例えばベール構造体全体に分散されているバインダー粒子として、粒子形態でベール上に存在していてもよい。
【０００９】
ベールのポリマーバインダーは、熱可塑性若しくはエラストマー系のポリマー、又は熱可塑性材料とエラストマー系材料とのハイブリッド混合物由来であってもよい。いくつかの実施形態では、ポリマーバインダーは、比較的低いガラス転移温度、例えば動的機械分析により測定される３５０°Ｆ未満（＜１７６．７℃）又は２５０°Ｆ未満（＜１２１℃）のガラス転移温度を有する、アモルファス又は半結晶性熱可塑性ポリマーを含む。本開示との関係において、ガラス転移温度は、ポリマーが硬質のガラス状材料から軟質のゴム状材料へと転移する温度領域として定義される。適切な熱可塑性ポリマーとしては、ポリアミド、ポリエステル、ポリイミド、ポリカーボネート、ポリウレタン、ポリエーテルイミド、ポリエーテルスルホン、ポリ（メチルメタクリレート）、ポリスチレン、ポリアリールスルホン（ポリスルホン、ポリエーテルスルホン、ポリエーテルエーテルスルホンを含む）、これらのコポリマー及び組み合わせが挙げられる。一実施形態では、熱可塑性バインダーは、２種の異なるポリアミドのコポリマー、例えばポリアミド１１とポリアミド１２とのコポリマー（「ＰＡ１１／ＰＡ１２」）である。ポリアミド１１対ポリアミド１２の比は、例えば２０：８０から８０：２０まで変動し得る。ベール中の熱可塑性バインダーは、接着された構造体の接着強度を向上させる強化剤として機能することが見出された。
【００１０】
一実施形態では、ベールは、交絡されたランダムに配向しているポリマー繊維から構成される。繊維は細断されていても連続していてもよい。ポリマーバインダーは、その製造中にベールの中に組み込まれてもよい。他の実施形態では、ベールは織布又は編マットである。ベールの中又は上のバインダーの量は、ベールの総重量を基準として最大約１０重量％、いくつかの実施形態では約１重量％〜約５重量％であってもよい。不織ベールの場合、ベール中のポリマーバインダーの量は、繊維を一体に保持し、ベールの完全性を維持するのに十分な量である。
【００１１】
ベールの繊維は、約０．１〜１００ミクロン、いくつかの実施形態では、１．０〜５０ミクロンの範囲の直径を有し得る。ベールは、１平方メートル当たり約２〜約１５０グラム（ｇｓｍ）、いくつかの実施形態では４〜２０ｇｓｍの目付を有し得る。ベールの繊維組成は、ポリエステル、ポリアミド（又はナイロン）、ガラス、ポリイミド、ガラス転移温度が低く（例えば３０℃〜１２０℃）エポキシ樹脂などの熱硬化性樹脂にその硬化中に溶解できる他の適切な熱可塑性材料、及びそれらの組み合わせから選択することができる。
【００１２】
本明細書に開示の不織ベールは、一例として、従来のウェットレイドプロセスによって製造されてもよい。ウェットレイドプロセスにおいては、細断繊維は、バインダーと、任意選択により、界面活性剤、粘度調整剤、脱泡剤、濾水剤及び／又は他の化学薬剤などの添加剤とを含有していてもよい水性スラリー中に分散される。特定の添加剤は、ウェットレイド製造プロセスの間に水中の繊維の安定な分散体を達成するように選択される。細断繊維がスラリー中に導入されると、繊維が分散されるようにスラリーは激しく撹拌される。次いで繊維及び粒子を含有するスラリーが移動スクリーン上に堆積され、そこで水のかなりの部分が取り除かれてシートが形成される。その後、真空及び／又は熱風乾燥によってシートから液体が除去されてもよい。このようなウェットレイドプロセスは、典型的には、繊維及び／又は重量の均一な分布が望ましい時に使用される。
【００１３】
編地又は織布の場合、バインダーは、上述した接着された構造体の接着強度を改善するために、例えばコーティング又は噴霧によって、乾燥粉末又はバインダー溶液として、その製造後に布地に塗布することができる。
【００１４】
ポリマーバインダーは強化材料として機能し、接着剤組成物に混合されるのではなく別途ベールに塗布されるため、接着剤組成物の粘度は影響を受けない。そのため、樹脂フィルムの形成に必要とされるレオロジーも影響を受けない。結果として、強化剤を接着剤組成物の他の成分と混合することにより、別の実行可能な方法よりも得られる接着剤フィルムに多量の強化材料を組み込むことができる。
【００１５】
接着剤組成物
上述したバインダー含有ベールは、１種以上の熱硬化性樹脂、硬化剤、及び／又は触媒、並びに任意選択的な強化剤、導電性添加剤、改質剤、及び充填剤を含有する熱硬化性接着剤組成物に埋め込まれる。熱硬化性樹脂としては、限定するものではないが、エポキシ樹脂、不飽和ポリエステル樹脂、ビスマレイミド、ポリイミド、シアン酸エステル、フェノールなどが挙げられる。
【００１６】
１分子あたり複数のエポキシド官能基を有する多官能性エポキシ樹脂（又はポリエポキシド）が特に適している。ポリエポキシドは、飽和、不飽和、環状、又は非環状の、脂肪族、芳香族、又は複素環式のポリエポキシド化合物であってもよい。適切なポリエポキシドの例としては、アルカリの存在下でのエピクロロヒドリン又はエピブロモヒドリンとポリフェノールとの反応によって調製されるポリグリシジルエーテルが挙げられる。したがって、適切なポリフェノールは、例えば、レゾルシノール、ピロカテコール、ヒドロキノン、ビスフェノールＡ（ビス（４−ヒドロキシフェニル）−２，２−プロパン）、ビスフェノールＦ（ビス（４−ヒドロキシフェニル）メタン）、フッ素４，４’−ジヒドロキシベンゾフェノン、ビスフェノールＺ（４，４’−シクロヘキシリデンビスフェノール）、及び１，５−ヒドロキシナフタレンである。ポリグリシジルエーテルのベースとしての他の適切なポリフェノールは、ノボラック樹脂タイプのフェノールとホルムアルデヒド又はアセトアルデヒドとの公知の縮合生成物である。
【００１７】
二官能性エポキシ樹脂の例としては、ビスフェノールＡのジグリシジル（ｄｉｇｙｌｃｉｄｙｌ）エーテルに基づく材料（例えばＨｅｘｉｏｎのＥｐｏｎ（商標）８２８（液体エポキシ樹脂）、Ｄｏｗ  Ｃｈｅｍｉｃａｌ  Ｃｏ．から供給されるＤＥＲ  ３３１、Ｄ．Ｅ．Ｒ．６６１（固体エポキシ樹脂）、及びＨｕｎｔｓｍａｎ  Ａｄｖａｎｃｅｄ  Ｍａｔｅｒｉａｌｓから供給されるＴａｃｔｉｘ  １２３及びＡｒａｌｄｉｔｅ（登録商標）１８４）が挙げられる。三官能性エポキシ樹脂の例としては、アミノフェノールのトリグリシジルエーテル、例えばＨｕｎｔｓｍａｎ  Ａｄｖａｎｃｅｄ  Ｍａｔｅｒｉａｌｓによって供給されるＡｒａｌｄｉｔｅ（登録商標）ＭＹ  ０５１０、ＭＹ  ０５００、ＭＹ  ０６００、ＭＹ  ０６１０が挙げられる。四官能性エポキシ樹脂の例としては、メチレンジアニリンのテトラグリシジルエーテル（例えばＨｕｎｔｓｍａｎ  Ａｄｖａｎｃｅｄ  Ｍａｔｅｒｉａｌｓにより供給されるＡｒａｌｄｉｔｅ（登録商標）ＭＹ  ９６５５）、テトラグリシジルジアミノジフェニルメタン（例えばＨｕｎｔｓｍａｎ  Ａｄｖａｎｃｅｄ  Ｍａｔｅｒｉａｌｓにより供給されるＡｒａｌｄｉｔｅ（登録商標）ＭＹ−７２１、ＭＹ−７２０、７２５、ＭＹ  ９６６３、９６３４、９６５５）、ＪＳＩ  Ｃｏ．，Ｌｔｄ．のＥＪ−１９０、及びＣＶＣ  Ｃｈｅｍｉｃａｌ，Ｉｎｃ．のＥＲＩＳＹＳ  ＧＥ−６０が挙げられる。
【００１８】
適切な硬化剤としては、例えば、グアニジン（置換グアニジンを含む）、尿素（置換尿素を含む）、メラミン樹脂、グアナミン、アミン（一級及び二級アミン、脂肪族及び芳香族アミンを含む）、アミド、無水物、及びそれらの混合物が挙げられる。特に好適なものは、１６０°Ｆ（７１℃）より高い、好ましくは２００°Ｆ（又は９３℃）より高い、例えば３５０°Ｆ（１７６℃）より高い温度で活性化することができるアミン系潜在性硬化剤である。適切なアミン系潜在性硬化剤の例としては、ジシアンジアミド（ＤＩＣＹ）、グアナミン、グアニジン、アミノグアニジン、及びそれらの誘導体が挙げられる。特に好適なアミン系潜在性硬化剤は、ジシアンジアミド（ＤＩＣＹ）である。
【００１９】
エポキシ樹脂とアミン系硬化剤との間の硬化反応を促進するために、硬化促進剤がアミン系潜在性硬化剤と併用されてもよい。適切な硬化促進剤としては、アルキル及びアリール置換尿素（芳香族又は脂環式ジメチル尿素を含む）、トルエンジアミン又はメチレンジアニリンに基づくビス尿素を挙げることができる。ビス尿素の例は、２，４−トルエンビス（ジメチル尿素）である。一例として、ジシアンジアミド（ＤＩＣＹ）は、硬化促進剤としての置換ビス尿素と組み合わせて使用されてもよい。
【００２０】
強化剤としては、熱可塑性又はエラストマー系ポリマー、及びポリマー粒子（コアシェルゴム（ＣＳＲ）粒子等）を挙げることができる。適切な熱可塑性ポリマーとしては、反応性官能基を有する又は有さないポリアリールスルホンが挙げられる。官能基を有するポリアリールスルホンの例としては、例えば、末端アミン官能基を有するポリエーテルスルホン−ポリエーテルエーテルスルホン（ＰＥＳ−ＰＥＥＳ）コポリマーが挙げられる。適切なエラストマー系ポリマーとしては、カルボキシル末端ブタジエンニトリルポリマー（ＣＴＢＮ）及びアミン末端ブタジエンアクリロニトリル（ＡＴＢＮ）エラストマーが挙げられる。
【００２１】
好ましい実施形態では、ＣＳＲ粒子は、非エラストマー系ポリマー材料から構成される硬質シェルで囲まれた、例えばジエンのホモポリマー又はコポリマー（より具体的には、ブタジエン又はイソプレンのホモポリマー、ブタジエン又はイソプレンと１種以上のエチレン性不飽和モノマー（ビニル芳香族モノマー、（メタ）アクリロニトリル、（メタ）アクリレート等）とのコポリマー）から構成される、エラストマー状又はゴム状の特性を有する軟質コアを有する。シェルは、（メタ）アクリレート（例えばメチルメタクリレート）、ビニル芳香族モノマー（例えばスチレン）、シアン化ビニル（例えばアクリロニトリル）、不飽和酸及び無水物（例えばアクリル酸）、（メタ）アクリルアミドなどの、適切な高いガラス転移温度を有する１種以上のモノマーのポリマー又はコポリマーから構成することができる。
【００２２】
好ましくは、ＣＳＲ粒子は、比較的サイズが小さく、好ましくは粒子サイズは３００ｎｍ以下である。例えば、ＣＳＲの粒子サイズは、約３０ｎｍ〜約３００ｎｍであってもよい。いくつかの実施形態では、粒子サイズは５０〜１００ｎｍの範囲である。他の実施形態では、粒子サイズは１５０ｎｍ〜３００ｎｍの範囲内である。粒子サイズは、例えばＭａｌｖｅｒｎ  Ｚｅｔａｓｉｚｅｒ  ２０００を使用して、動的光散乱により決定することができる。
【００２３】
ＣＳＲ粒子の例としては、ＭＸ  １２０、ＭＸ  １２５、及びＭＸ  １５６などのＫａｎｅ  Ａｃｅ（登録商標）の商標で市販されているものが挙げられる（全て液体ビスフェノールＡエポキシの中に分散している２５重量％のＣＳＲ粒子を含む）。
【００２４】
いくつかの実施形態では、強化剤は、ビスフェノール−エポキシ反応のためのトリフェニルホスフィン（ＴＰＰ）などの触媒の存在下で、ビスフェノールＡなどのビスフェノールをエポキシ樹脂と反応させることによって形成される予備反応又は反応の生成物である。反応混合物は、ＣＳＲ粒子及び／又は熱可塑性ポリマーを更に含んでいてもよい。予備反応に適した熱可塑性ポリマーとしては、アミン末端基を有するポリエーテルスルホン（ＰＥＳ）及びＰＥＳ−ＰＥＥＳコポリマーが挙げられる。
【００２５】
接着剤組成物中の強化剤の量は、組成物の総重量を基準として最大約４０重量％、いくつかの実施形態では５重量％〜２０重量％であってもよい。
【００２６】
樹脂組成物の流れを制御し、その中の凝集を防止するために、レオロジー調整剤として粒子状の無機充填剤（例えば粉末）も接着剤組成物の中に添加されてもよい。適切な無機充填剤としては、限定するものではないが、フュームドシリカ、タルク、マイカ、炭酸カルシウム、アルミナ、粉砕又は沈降チョーク、石英粉末、酸化亜鉛、酸化カルシウム、及び二酸化チタンが挙げられる。接着剤の色を調整するために、着色染料又は顔料も接着剤組成物に添加されてもよい。
【００２７】
接着に使用される接着剤層は、接着剤組成物の成分を混ぜ合わせ、従来のフィルムコーティング技術を使用して剥離紙上で組成物から樹脂フィルムを形成することによって作製することができる。接着剤層は、０．０２ｐｓｆ〜０．１５ｐｓｆ（又は１００ｇｓｍ〜７００ｇｓｍ）のフィルム重量を有し得る。その後、バインダーを含むベールは、フィルムが軟化／溶融状態にある間に、ベールが埋め込まれるまで樹脂フィルムの中に押し込まれる。或いは、ベールは、一緒にプレスされる２枚の樹脂フィルムの間に挟まれる。埋め込まれたベールは、接着剤層の担体として機能し、接着された表面間の接着部の厚さの制御に役立つ。
【００２８】
接着方法
本開示の接着方法は、上述した硬化性接着剤層を使用して２つの基材を接合し、その後硬化することを含む。接着剤層は、接合された基材の間に挟まれる。一緒に接着される基材は、金属対金属、金属対複合材料、複合材料対複合材料、複合材料対ハニカム構造体であってよい。この文脈における複合基材とは、マトリックス材料を含浸した又は染み込ませた強化繊維から構成された繊維強化ポリマー複合材料を指す。
【００２９】
複合構造体の接着には、（１）一体成形、（２）同時接着、及び（３）二次接着が含まれる。
【００３０】
「一体成形」は、硬化と接着を同時に行うことにより未硬化の複合部品を接合することを含み、複合部品は接着剤と一緒に硬化され、その結果化学的に接着される。しかしながら、未硬化のプリプレグの接着にこの技術を利用して複雑な形状の大きな構造部品を製造することは困難である。例えばプリプレグなどの未硬化の複合材料は、粘着性があり（つまり触るとべとつく）、自立に必要な剛性が不足している。そのため、未硬化の複合材料は取り扱いが困難である。例えば、複雑な三次元形状を有する工具で未硬化の複合材料を組み立てて接着することは困難である。
【００３１】
「同時接着」は、接着結合によって予備硬化された複合部品を未硬化の複合部品に接合することを含み、接着剤及び未硬化の複合部品は、接着中に硬化される。予備硬化された複合材料は、通常、接着結合の前に追加の表面処理工程を要する。
【００３２】
「二次接着」は、接着結合によって予備硬化された複合部品を一体に接合することであり、接着剤のみが硬化される。この接着方法は、典型的には、接着表面で事前に硬化された各複合部品の表面処理を要する。
【００３３】
複合基材
接着される複合基材としては、プリプレグ又はプリプレグレイアップ（航空宇宙複合構造体の製造のために使用されるものなど）が挙げられる。本明細書で使用される「プリプレグ」という用語は、硬化性マトリックス樹脂で含浸された強化繊維の層を指す。用語「含浸」は、繊維を樹脂で部分的に又は完全に封入するために硬化性マトリックス樹脂材料を強化繊維に導入することを意味する。複合基材中のマトリックス樹脂は、未硬化又は部分的に硬化の状態であってもよい。本明細書で使用される「プリプレグレイアップ」という用語は、積み重ね構成でレイアップされた複数のプリプレグプライを指す。一例として、レイアップのプリプレグプライの数は、２〜１００プライ、又は１０〜５０プライであってもよい。プリプレグプライのレイアップは、手作業行ってもよく、或いは自動テープ積層（ＡＴＬ）などの自動プロセスで行ってもよい。
【００３４】
レイアップ内のプリプレグは、互いに対して選択された配向に配置されていてもよい。例えば、プリプレグのレイアップは、一方向繊維を有するプリプレグプライを含んでいてもよく、各プリプレグ内の一方向繊維は、長さなどのレイアップの最大寸法に対して例えば０°、４５°、又は９０°などの選択された角度θに配向していてもよい。
【００３５】
熱硬化性複合基材では、マトリックス材料は、１種以上の熱硬化性樹脂、硬化剤、及び任意選択的な添加剤（触媒、レオロジー調整剤、無機若しくは有機充填剤、熱可塑性若しくはエラストマー系強化剤、安定剤、顔料／染料、難燃剤、反応性希釈剤、及び硬化前後の樹脂マトリックスの特性を変更する当業者に周知の他の添加剤等）を含む。
【００３６】
熱硬化性樹脂としては、限定するものではないが、エポキシ樹脂、不飽和ポリエステル樹脂、ビスマレイミド、ポリイミド、シアン酸エステル、フェノール、ベンゾオキサジン、及びそれらの組み合わせが挙げられる。接着剤組成物について上述した多官能性エポキシ樹脂（又はポリエポキシド）が特に適している。熱硬化性樹脂の硬化剤は、接着剤組成物について上述したとおりである。
【００３７】
強化剤としては、熱可塑性及びエラストマー系ポリマー、ポリマー粒子（ＣＳＲ粒子、ポリイミド粒子、ポリアミド粒子等）、及びそれらの組み合わせを挙げることができる。
【００３８】
通常、複合基材中の強化繊維は、細断繊維、連続繊維、フィラメント、トウ、束、シート、プライ、及びそれらの組み合わせの形をとることができる。連続繊維は、更に、一方向（一方向に整列）、多方向（異なる方向に整列）、不織の、織られた、編まれた、縫われた、巻かれた、及び網状の構成、並びにスワールマット、フェルトマット、及びチョップドマット構造のうちのいずれかが採用されていてもよい。繊維材料としては、限定するものではないが、ガラス（電気つまりＥ−ガラスなど）、炭素、グラファイト、アラミド、ポリアミド、高弾性率ポリエチレン（ＰＥ）、ポリエステル、ポリ−ｐ−フェニレン−ベンゾオキサゾール（ＰＢＯ）、ホウ素、石英、玄武岩、セラミック、及びこれらの組み合わせが挙げられる。
【００３９】
専門用語
本開示における、本明細書で使用される「硬化する（ｃｕｒｅ）」及び「硬化（ｃｕｒｉｎｇ）」という用語には、ベース成分の混合、高温での加熱、紫外線及び放射への暴露によって引き起こされるモノマー又はオリゴマーの重合及び／又は架橋が包含される。本明細書で使用される「完全に硬化した」は、１００％の硬化度を意味する。本明細書で使用される「部分的に硬化した」は、１００％未満の硬化度を意味する。
【００４０】
量に関連して用いられる修飾語「約」は、表記の値を含み、文脈によって決められる意味を有する（例えば、特定の量の測定に関連した誤差の程度を包含する）。例えば、「約」に続く数は、その列挙されている数プラスマイナス列挙されている数の０．１％〜１％を意味することができる。本明細書で使用される接尾語「（ｓ）」は、それが修飾する用語の単数形及び複数形の両方を包含し、それによってその用語の１つ若しくは複数を包含する（例えば、金属（ｍｅｔａｌ（ｓ））は、１つ若しくは複数の金属を包含する）ことを意図する。本明細書に開示される範囲は、端点及びその範囲の全ての中間値を含み、例えば、「１％〜１０％」は、１％、１．５％、２％、２．５％、３％、３．５％等を包含する。
【実施例】
【００４１】
以下の実施例は、本開示の特定の態様を例示するために提供される。全ての事例において、強化剤と硬化剤とを含有する、２５０°Ｆ（１２１℃）で硬化可能なエポキシを主体とするフィルム接着剤を使用した。また、接着性能に対する布地の完全な効果を評価するために支持担体を変化させた。
【００４２】
実施例１
エポキシを主体とするフィルム接着剤は、予め分散されているナノサイズのビスフェノールＡ  ２５重量部を含むビスフェノールＡのジグリシジルエーテル１２５重量部と、ポリエーテルスルホン６．５重量部と、トリフェニルホスフィン０．１重量部と、アミン末端ＰＥＳ−ＰＥＥＳコポリマー５重量部と、シアノグアニジン４重量部と、メチレンジフェニルビス（ジメチル尿素）２重量部と含有する樹脂配合物を調製することによって形成した。
【００４３】
樹脂配合物を１４０°Ｆで剥離紙にコーティングし、０．０６ｐｓｆ（３００ｇｓｍ）のフィルム重量を有する接着剤フィルムを形成した。ポリアミドバインダーを含むポリアミド（ＰＡ１１）ベールを、ベールが埋め込まれるまで真空下で接着剤フィルムの中に押し込んだ。ベール中のバインダーの量は５重量％未満であった。ポリアミドバインダーは６０℃（１４０°Ｆ）のＴｇを有していた。異なる接着剤フィルムを形成するために、４ｇｓｍ、１０ｇｓｍ、及び２０ｇｓｍの異なる目付のポリアミドベールを使用した。
【００４４】
比較のために、バインダーを含むポリアミドベールをガラスベール（目付６ｇｓｍ）に置き換えて、「対照」接着剤フィルムを形成した。
【００４５】
ベールが埋め込まれた各接着剤フィルムを２枚のアルミニウムパネルの間に挟み、得られたラミネートを、４０ｐｓｉで９０分間、３°Ｆ／分で２５０°Ｆまで硬化した。
【００４６】
接着されたパネルの接着性能試験のために、以下の試験方法を使用した：広域重ねせん断（ＷＡＬＳ）試験はＡＳＴＭ  Ｄ３１６５に従って行い、金属−金属（Ｍ−Ｍ）剥離試験はＡＳＴＭ  Ｄ３１６７に従って行った。
【００４７】
表１は、重ねせん断強度試験及び剥離強度試験後の金属−金属接着の試験結果を示す。
【００４８】
2021508747.tif 000002
【００４９】
表１に示すように、ポリアミドバインダーを含むベール布地では、対照のベールに比べて、大幅に改善された高温接着強度特性が得られた。接着強度の増加は、通常実験的に観察されるような剥離強度の低下を伴わなかった。高温／湿潤性能も、ポリアミドバインダーを含むベールを使用すると対照と比較して改善され、バインダーを含むベールの有効性が実証された。
【００５０】
実施例２
バインダー含有ポリアミドベールを含む接着剤フィルムを、実施例１に開示の通りに作製した。ＣＹＣＯＭ  ５３２０−１テーププリプレグを、８０ｐｓｉで２時間、３°Ｆ／分で３５０°Ｆまで加熱することにより、ポリエステル剥離層と共に予備硬化した。硬化したプリプレグを２枚のパネルに切断して接着した。剥離層を取り除いて、粗い接着可能な表面を得た。２枚のプリプレグパネルを接着剤フィルムを使用して一体に接着し、実施例１に記載の通りに硬化を行った。得られた接着されたラミネートを「ラミネートＡ」と名付けた。
【００５１】
比較のために、同じ樹脂組成物を含む接着剤フィルムを使用するが、スチレンアクリルバインダーを含む異なる２０ｇｓｍのポリアミドベールを使用して、同じ方法で別の接着されたラミネートを作製した。得られた接着されたラミネートを「比較ラミネート」と名付けた。
【００５２】
表２は、重ねせん断強度試験後の接着されたラミネートの試験結果を示す。
【００５３】
2021508747.tif 000003
【００５４】
表２のデータは、同じバインダーを含まないベールを含む接着されたラミネートと比較した、ポリアミドバインダーを含むベールが存在する場合の接着された複合ラミネートの接着強度の改善を示している。特に、ラミネートＡの高温重ねせん断強度は、比較ラミネートと比較して大幅に向上した。
【国際調査報告】
2021508747.tif 000004
2021508747.tif 000005
2021508747.tif 000006